(57)【要約】      （修正有）【課題】変換効率を向上させることができる光電変換素子を提供する。【解決手段】色素は下記式で示され更に、インドレニン骨格を有するシアニン色素を含んでいる。これにより、光を吸収した色素が電子を金属酸化物半導体層１２に注入しやすくなる。2008251349.tif 000009【選択図】図１
2008251349.tif 000002
【特許請求の範囲】
【請求項１】
色素と、この色素を担持する担持体とを有する電極を備える光電変換素子であって、
前記色素は、化１で表される化合物を含む
ことを特徴とする光電変換素子。
【化１】
2008251349.tif 000008
（Ｒ１、Ｒ２、Ｒ３、Ｒ４、Ｒ５およびＲ６は１価の置換基である。ただし、Ｒ１、Ｒ２、Ｒ３およびＲ４からなる群のうちの少なくとも１つはアンカー基またはアンカー基を有する基である。Ｒ７、Ｒ８およびＲ９は水素原子または１価の置換基である。環Ａおよび環Ｂはベンゼン環、ナフタレン環、置換基を有するベンゼン環または置換基を有するナフタレン環である。ｎは０以上の整数である。）
【請求項２】
前記化１に示したＲ５およびＲ６のうちの少なくとも１つは、アルキル基、アルケニル基、置換基を有するアルキル基および置換基を有するアルケニル基からなる群のいずれかであることを特徴とする請求項１記載の光電変換素子。
【請求項３】
前記アンカー基は、カルボン酸基であることを特徴とする請求項１または請求項２に記載の光電変換素子。
【請求項４】
前記アンカー基を有する基は、アルキル鎖を有するカルボン酸基であることを特徴とする請求項１ないし請求項３のいずれか１項に記載の光電変換素子。
【請求項５】
前記担持体は、酸化亜鉛および酸化チタンのうちの少なくとも１種を含むことを特徴とする請求項１ないし請求項４のいずれか１項に記載の光電変換素子。
【発明の詳細な説明】
【技術分野】
【０００１】
本発明は、色素を用いた光電変換素子に関する。
【背景技術】
【０００２】
従来、太陽光などの光エネルギーを電気エネルギーに変換する太陽電池などの光電変換素子として、酸化物半導体を有する電極に色素を担持させ増感させる色素増感型光電変換素子が知られている。この色素増感型光電変換素子は、理論的に高い効率が期待でき、一般に普及しているシリコン半導体を用いた光電変換素子より、コスト的に非常に有利であると考えられている。このため、次世代の光電変換素子として注目されており、実用化に向けて開発が進められている。
【０００３】
この色素増感型光電変換素子に用いられる色素に関しては、変換効率などの向上を目的として、シアニン系色素などの有機色素を用いる技術が知られている（例えば、特許文献１参照。）。また、色素分子が電子吸引性基を有することで、変換効率の向上に有効であると考えられている。
【特許文献１】特開２０００−２９４３０３号公報
【発明の開示】
【発明が解決しようとする課題】
【０００４】
しかしながら、従来の色素を用いた光電変換素子では、十分な変換効率が得られているわけではなく、更なる向上が望まれている。
【０００５】
本発明はかかる問題点を鑑みてなされたもので、その目的は、変換効率を向上させることができる光電変換素子を提供することにある。
【課題を解決するための手段】
【０００６】
本発明の光電変換素子は、色素と、この色素を担持する担持体とを有する電極を備えるものであって、色素は、化１で表される化合物を含むものである。
【０００７】
【化１】
2008251349.tif 000003
（Ｒ１、Ｒ２、Ｒ３およびＲ４は１価の置換基であり、それぞれは互いに同一でもよいし異なってもよい。ただし、Ｒ１、Ｒ２、Ｒ３およびＲ４からなる群のうちの少なくとも１つはアンカー基またはアンカー基を有する基である。Ｒ５およびＲ６は１価の置換基であり、それぞれは互いに同一でもよいし異なってもよい。Ｒ７、Ｒ８およびＲ９は水素原子または１価の置換基であり、それぞれは互いに同一でもよいし異なってもよく、互いに結合して環状構造を形成してもよい。環Ａおよび環Ｂはベンゼン環、ナフタレン環、置換基を有するベンゼン環または置換基を有するナフタレン環である。ｎは０以上の整数である。なお、アンカー基とは、担持体と化学的に結合することができる電子吸引性の基である。）
【０００８】
本発明の光電変換素子では、色素に化１に示した化合物を含むことから、光を吸収した色素は、電子を担持体に注入しやすくなる。これにより光電変換が効率的に行われる。
【０００９】
また、本発明の光電変換素子では、化１に示したＲ５およびＲ６のうちの少なくとも１つが、アルキル基、アルケニル基、置換基を有するアルキル基および置換基を有するアルケニル基のいずれかであってもよい。
【００１０】
さらに、本発明の光電変換素子では、上記したアンカー基が、カルボン酸基であることが好ましい。また、アンカー基を有する基が、アルキル鎖を有するカルボン酸基であることが好ましい。また、担持体が酸化チタンおよび酸化亜鉛のうちの少なくとも１種を含むことが好ましい。これにより、色素が光を吸収し、電子を担持体に注入しやすくなる。
【発明の効果】
【００１１】
本発明の光電変換素子によれば、色素と、この色素を担持する担持体とを有する電極を備え、色素が化１に示した化合物を含むことから、変換効率を向上させることができる。
【００１２】
また、化１に示したアンカー基がカルボン酸基である化合物や、アンカー基を有する基がアルキル鎖を有するカルボン酸基である化合物を色素に含むようにすることにより、より高い変換効率が得られる。さらに、担持体が酸化チタンおよび酸化亜鉛のうちの少なくとも１種を含むことにより、高い変換効率が得られる。
【発明を実施するための最良の形態】
【００１３】
以下、本発明の実施のための最良の形態（以下、単に実施の形態という。）について図面を参照して詳細に説明する。
【００１４】
図１は、本発明の一実施の形態に係る光電変換素子の断面構成を模式的に表すものであり、図２は、図１に示した光電変換素子の主要部を抜粋および拡大して表すものである。図１および図２に示した光電変換素子は、いわゆる色素増感型太陽電池の主要部である。この光電変換素子は、作用電極１０と対向電極２０とが電解質含有体３０を介して対向配置されたものであり、作用電極１０および対向電極２０のうちの少なくとも一方は、光透過性を有する電極である。
【００１５】
作用電極１０は、例えば、導電性基板１１に金属酸化物半導体層１２が設けられ、この金属酸化物半導体層１２を担持体として色素１４が担持されている構造を有している。この作用電極１０は、外部回路に対して、負極として機能するものである。導電性基板１１は、例えば、絶縁性の基板１１Ａの表面に導電層１１Ｂを設けたものである。
【００１６】
基板１１Ａの材料としては、例えば、ガラス、プラスチック、透明ポリマーフィルムなどの絶縁性材料が挙げられる。透明ポリマーフィルムとしては、例えば、テトラアセチルセルロース（ＴＡＣ）、ポリエチレンテレフタレート（ＰＥＴ）、ポリエチレンナフタレート（ＰＥＮ）、シンジオクタチックポリステレン（ＳＰＳ）、ポリフェニレンスルフィド（ＰＰＳ）、ポリカーボネート（ＰＣ）、ポリアリレート（ＰＡｒ）、ポリスルフォン（ＰＳＦ）、ポリエステルスルフォン（ＰＥＳ）、ポリエーテルイミド（ＰＥＩ）、環状ポリオレフィンまたはブロム化フェノキシなどが挙げられる。
【００１７】
導電層１１Ｂとしては、例えば、酸化インジウム、酸化スズ、インジウム−スズ複合酸化物（ＩＴＯ）あるいは酸化スズにフッ素をドープしたもの（ＦＴＯ：Ｆ−ＳｎＯ２  ）などの導電性金属酸化物薄膜や、金（Ａｕ）、銀（Ａｇ）あるいは白金（Ｐｔ）などの金属薄膜や、導電性高分子などで形成されたものなどが挙げられる。
【００１８】
なお、導電性基板１１は、例えば、導電性を有する材料によって単層構造となるように構成されていてもよく、その場合、導電性基板１１の材料としては、例えば、酸化インジウム、酸化スズ、インジウム−スズ複合酸化物あるいは酸化スズにフッ素をドープしたものなどの導電性金属酸化物や、金、銀あるいは白金などの金属や、導電性高分子などが挙げられる。
【００１９】
金属酸化物半導体層１２は、例えば、緻密層１２Ａと多孔質層１２Ｂとから形成されている。導電性基板１１との界面においては、緻密層１２Ａが形成され、この緻密層１２Ａは、緻密で空隙が少ないことが好ましく、膜状であることがより好ましい。電解質含有体３０と接する表面においては、多孔質層１２Ｂが形成され、この多孔質層１２Ｂは、空隙が多く、表面積が大きくなる構造が好ましく、特に、多孔質の微粒子が付着している構造がより好ましい。なお、金属酸化物半導体層１２は、例えば、膜状の単層構造となるように形成されてもよい。
【００２０】
金属酸化物半導体の材料としては、例えば、酸化チタン、酸化亜鉛、酸化スズ、酸化ニオブ、酸化インジウム、酸化ジルコニウム、酸化タンタル、酸化バナジウム、酸化イットリウム、酸化アルミニウムまたは酸化マグネシウムなどが挙げられる。中でも、金属酸化物半導体の材料としては、酸化チタンおよび酸化亜鉛のうちの少なくとも１種を含んでいることが好ましく、酸化亜鉛を含んでいることがより好ましい。化１に示した化合物が色素１４に含まれるので、高い変換効率が得られるからである。また、これら金属酸化物半導体は、いずれか１種を単独で用いてもよいが、２種以上を複合（混合、混晶、固溶体など）させて用いてもよく、例えば、酸化亜鉛と酸化スズ、酸化チタンと酸化ニオブなどの組み合わせで使用することもできる。
【００２１】
金属酸化物半導体層１２に担持される色素１４は、化１に示した化合物を含んでいる。この化合物を含んでいるのは、優れた変換効率が得られるからである。これは、化１に示したＲ１、Ｒ２、Ｒ３およびＲ４からなる群のうちの少なくとも１つが、アンカー基またはアンカー基を有する基であることで、化１に示した化合物の最低空分子軌道（ＬＵＭＯ）と、金属酸化物半導体の表面との距離が近くなり、アンカー基を介して電子を注入するのとは別に、アンカー基を介さずに金属酸化物半導体層１２に電子を注入できることによると推測される。
【００２２】
化１に示した化合物は、アンカー基を有している。なお、アンカー基とは、金属酸化物半導体層１２と化学的に結合することができる電子吸引性の置換基である。このアンカー基としては、例えば、カルボン酸基（−ＣＯＯＨ）、リン酸基（−ＰＯ３  Ｈ２  、−ＰＯ４  Ｈ２  ）、スルホン酸基（−ＳＯ３  Ｈ）、ホウ酸基（−Ｂ（ＯＨ）２  ）あるいはその誘導体などが挙げられる。中でも、カルボン酸基が好ましい。高い変換効率が得られるからである。また、化１に示したアンカー基を有する基は、アルキル鎖を有するカルボン酸基（−（ＣＨ２  ）ｍ  −ＣＯＯＨ：ｍは１以上の整数である。）が好ましい。高い変換効率が得られるからである。
【００２３】
また、化１に示したＲ５およびＲ６のうちの少なくとも１つは、アルキル基、アルケニル基、置換基を有するアルキル基および置換基を有するアルケニル基のいずれかであることが好ましい。金属酸化物半導体層１２の表面において、会合体を形成しづらくなるからである。
【００２４】
化１に示した化合物としては、例えば、化２（１）〜（４）または化３（１）〜（３）で表される化合物などが挙げられる。
【００２５】
【化２】
2008251349.tif 000004
【００２６】
【化３】
2008251349.tif 000005
【００２７】
なお、化１に示した構造を有する化合物であれば、化２および化３に示した化合物に限定されないことは、言うまでもない。
【００２８】
また、色素１４は、上記の色素の他に、他の色素を含んでいてもよい。他の色素は、金属酸化物半導体層１２と化学的に結合することができる電子吸引性の置換基を有する色素が好ましい。他の色素としては、例えば、エオシンＹ、ジブロモフルオレセイン、フルオレセイン、ローダミンＢ、ピロガロール、ジクロロフルオレセイン、エリスロシンＢ（エリスロシンは登録商標）、フルオレシン、マーキュロクロム、シアニン系色素、メロシアニンジスアゾ系色素、トリスアゾ系色素、アントラキノン系色素、多環キノン系色素、インジゴ系色素、ジフェニルメタン系色素、トリメチルメタン系色素、キノリン系色素、ベンゾフェノン系色素、ナフトキノン系色素、ペリレン系色素、フルオレノン系色素、スクワリリウム系色素、アズレニウム系色素、ペリノン系色素、キナクリドン系色素、無金属フタロシアニン系色素または無金属ポルフィリン系色素などの有機色素などが挙げられる。
【００２９】
また、他の色素としては、例えば、有機金属錯体化合物も挙げられ、一例としては、芳香族複素環内にある窒素アニオンと金属カチオンとで形成されるイオン性の配位結合と、窒素原子またはカルコゲン原子と金属カチオンとの間に形成される非イオン性配位結合の両方を有する有機金属錯体化合物や、酸素アニオンもしくは硫黄アニオンと金属カチオンとで形成されるイオン性の配位結合と、窒素原子またはカルコゲン原子と金属カチオンとの間に形成される非イオン性配位結合の両方を有する有機金属錯体化合物などが挙げられる。具体的には、銅フタロシアニン、チタニルフタロシアニンなどの金属フタロシアニン系色素、金属ナフタロシアニン系色素、金属ポルフィリン系色素、ならびにビピリジルルテニウム錯体、ターピリジルルテニウム錯体、フェナントロリンルテニウム錯体、ビシンコニン酸ルテニウム錯体、アゾルテニウム錯体あるいはキノリノールルテニウム錯体などのルテニウム錯体などが挙げられる。
【００３０】
対向電極２０は、例えば、導電性基板２１に導電層２２を設けたものである。この対向電極２０は、外部回路に対して、正極として機能するものである。導電性基板２１の材料としては、例えば、作用電極１０の導電性基板１１と同様の材料が挙げられる。導電層２２に用いる導電材としては、例えば、白金、金、銀、銅（Ｃｕ）、ロジウム（Ｒｈ）、ルテニウム（Ｒｕ）、アルミニウム（Ａｌ）、マグネシウム（Ｍｇ）あるいはインジウム（Ｉｎ）などの金属、炭素（Ｃ）、または導電性高分子などが挙げられる。これらの導電材は、単独で用いてもよく、複数種を混合して用いてもよい。また、必要に応じて、結着材として、例えば、アクリル樹脂、ポリエステル樹脂、フェノール樹脂、エポキシ樹脂、セルロース、メラミン樹脂、フロロエラストマーまたはポリイミド樹脂などを用いてもよい。なお、対向電極２０は、例えば、導電層２２の単層構造でもよい。
【００３１】
電解質含有体３０としては、例えば、レドックス電解質を含むものなどが挙げられる。レドックス電解質としては、例えば、Ｉ−  ／Ｉ３−系、Ｂｒ−  ／Ｂｒ３−系またはキノン／ハイドロキノン系などが挙げられる。このようなレドックス電解質としては、例えば、ハロゲン化セシウム、ハロゲン化四級アルキルアンモニウム類、ハロゲン化イミダゾリウム類、ハロゲン化チアゾリウム類、ハロゲン化オキサゾリウム類、ハロゲン化キノリニウム類、ハロゲン化ピリジニウム類から選択される１種以上とハロゲン単体との組み合わせなどを用いることができる。具体的には、ヨウ化セシウムや、四級アルキルアンモニウムヨージド類としてテトラエチルアンモニウムヨージド、テトラプロピルアンモニウムヨージド、テトラブチルアンモニウムヨージド、テトラペンチルアンモニウムヨージド、テトラヘキシルアンモニウムヨージド、テトラへプチルアンモニウムヨージドあるいはトリメチルフェニルアンモニウムヨージドや、イミダゾリウムヨージド類として３−メチルイミダゾリウムヨージドあるいは１−プロピル−２，３−ジメチルイミダゾリウムヨージドや、チアゾリウムヨージド類として３−エチル−２−メチル−２−チアゾリウムヨージド、３−エチル−５−（２−ヒドロキシエチル）−４−メチルチアゾリウムヨージドあるいは３−エチル−２−メチルベンゾチアゾリウムヨージドや、オキサゾリウムヨージド類として３−エチル−２−メチル−ベンゾオキサゾリウムヨージドや、キノリニウムヨージド類として１−エチル−２−メチルキノリニウムヨージドや、ピリジニウムヨージド類から選択される１種以上とヨウ素との組み合わせ、または四級アルキルアンモニウムブロミドと臭素との組み合わせなどを用いることができる。電解質含有体３０は、液体電解質でもよく、これを高分子物質中に含有させた固体高分子電解質でもよい。液体電解質の溶媒としては、電気化学的に不活性なものが用いられ、例えば、アセトニトリル、プロピレンカーボネートまたはエチレンカーボネートなどが挙げられる。
【００３２】
また、電解質含有体３０としては、例えば、レドックス電解質に代えて、固体電解質などの固体電荷移動層を設けてもよい。固体電荷移動層は、例えば、固体中のキャリアー移動が電気伝導にかかわる材料を有している。この材料としては、電子輸送材料や正孔（ホール）輸送材料などが好ましい。
【００３３】
正孔輸送材料としては、芳香族アミン類や、トリフェニレン誘導体類などが好ましく、例えば、オリゴチオフェン化合物、ポリピロール、ポリアセチレンあるいはその誘導体、ポリ（ｐ−フェニレン）あるいはその誘導体、ポリ（ｐ−フェニレンビニレン）あるいはその誘導体、ポリチエニレンビニレンあるいはその誘導体、ポリチオフェンあるいはその誘導体、ポリアニリンあるいはその誘導体、ポリトルイジンあるいはその誘導体などの有機導電性高分子などが挙げられる。
【００３４】
また、正孔輸送材料としては、例えば、ｐ型無機化合物半導体を用いてもよい。このｐ型無機化合物半導体は、バンドギャップが２ｅＶ以上であることが好ましく、さらに、２．５ｅＶ以上であることがより好ましい。また、ｐ型無機化合物半導体のイオン化ポテンシャルは色素の正孔を還元できる条件から、作用電極１０のイオン化ポテンシャルより小さいことが必要である。使用する色素によってｐ型無機化合物半導体のイオン化ポテンシャルの好ましい範囲は異なってくるが、一般に４．５ｅＶ以上５．５ｅＶ以下の範囲内であることが好ましく、さらに４．７ｅＶ以上５．３ｅＶ以下の範囲内であることがより好ましい。
【００３５】
ｐ型無機化合物半導体としては、例えば、１価の銅を含む化合物半導体などが挙げられる。１価の銅を含む化合物半導体の一例としては、ＣｕＩ、ＣｕＳＣＮ、ＣｕＩｎＳｅ２  、Ｃｕ（Ｉｎ，Ｇａ）Ｓｅ２  、ＣｕＧａＳｅ２  、Ｃｕ２  Ｏ、ＣｕＳ、ＣｕＧａＳ２  、ＣｕＩｎＳ２  、ＣｕＡｌＳｅ２  などがある。このほかのｐ型無機化合物半導体としては、例えば、ＧａＰ、ＮｉＯ、ＣｏＯ、ＦｅＯ、Ｂｉ２  Ｏ３  、ＭｏＯ２  またはＣｒ２  Ｏ３  などが挙げられる。
【００３６】
このような固体電荷移動層の形成方法としては、例えば、作用電極１０の上に直接、固体電荷移動層を形成する方法があり、そののち対向電極２０を形成付与してもよい。
【００３７】
有機導電性高分子を含む正孔輸送材料は、例えば、真空蒸着法、キャスト法、塗布法、スピンコート法、浸漬法、電解重合法または光電解重合法などの手法により電極内部に導入することができる。無機固体化合物の場合も、例えば、キャスト法、塗布法、スピンコート法、浸漬法または電解メッキ法などの手法により電極内部に導入することができる。
【００３８】
このように形成される固体電荷移動層（特に、正孔輸送材料を有するもの）の一部は、金属酸化物半導体層１２の多孔質構造の隙間に部分的に浸透し、直接接触する形態となることが好ましい。
【００３９】
この光電変換素子は、例えば、以下のように製造することができる。
【００４０】
まず、例えば、導電性基板１１の導電層１１Ｂが形成されている面に金属酸化物半導体層１２を形成し、金属酸化物半導体層１２に色素１４を担持させることにより、光電極１０を作製する。この金属酸化物半導体層１２を形成する際には、金属酸化物半導体の粉末を金属酸化物半導体のゾル液に分散させることにより、金属酸化物スラリーとし、その金属酸化物スラリーを導電性基板１１に塗布して乾燥させたのち、焼成する。また、金属酸化物半導体層１２は、例えば、電解析出などにより形成されてもよい。この金属酸化物半導体層１２が形成された導電性基板１１を、有機溶媒に上記した色素１４を溶解した色素溶液に浸漬し、色素１４を担持させる。
【００４１】
次に、例えば、導電性基板２１の片面に導電層２２を形成することにより、対向電極２０を作製する。導電層２２は、例えば、導電材をスパッタリングすることで形成する。
【００４２】
続いて、作用電極１０の色素１４を担持した面と、対向電極２０の導電層２２を形成した面とが所定の間隔を保つと共に、対向するように配置する。その作用電極１０と対向電極２０との間に、電解質含有体３０を注入し、全体を封止する。これにより図１および図２に表した光電変換素子が完成する。
【００４３】
この光電変換素子では、作用電極１０に担持された色素１４に光（太陽光または、太陽光と同等の可視光）があたると、光を吸収して励起した色素１４が電子を金属酸化物半導体層１２へ注入する。これにより対向電極２０との間に電位差が生じ、両極間に電流が流れ、光電変換する。
【００４４】
この光電変換素子によれば、色素１４と、色素１４を担持する金属酸化物半導体層１２とを有する作用電極１０を備え、色素１４が化１に示した化合物を含むので、色素１４が化４で表される化合物を含む場合と比較して、変換効率を向上させることができる。
【００４５】
【化４】
2008251349.tif 000006
【００４６】
また、化１に示したアンカー基がカルボン酸基である化合物や、アンカー基を有する基がアルキル鎖を有するカルボン酸基である化合物を色素１４に含むようにすることにより、より高い変換効率が得られる。
【００４７】
さらに、金属酸化物半導体の材料として酸化チタンおよび酸化亜鉛のうちの少なくとも１種を含んでいれば、高い変換効率が得られる。
【実施例】
【００４８】
本発明の具体的な実施例について詳細に説明する。
【００４９】
（実施例１）
上記実施の形態で説明した光電変換素子の具体例として、金属酸化物半導体の材料として酸化チタンを用いた色素増感型太陽電池と酸化亜鉛を用いた色素増感型太陽電池とを以下の手順で作製した。
【００５０】
まず、酸化チタンを用いた色素増感型太陽電池の作用電極１０を作製した。チタンイソプロポキシド１２５ｍｌを、０．１ｍｏｌ／ｌ硝酸水溶液７５０ｍｌに攪拌しながら添加し、８０℃で８時間激しく攪拌した。得られた液体をテフロン（登録商標）製の圧力容器内で２３０℃、１６時間オ−トクレ−ブにて処理した。そののち沈殿物を含むゾル液を攪拌により再懸濁させた。次に、吸引濾過により、再懸濁しなかった沈殿物を除き、エバポレ−タ−で酸化チタン濃度が１１質量％になるまでゾル液を濃縮した。基板への塗れ性を高めるため、Triton X-100（Tritonは登録商標）を１滴添加した。次に、酸化チタンの粉末Ｐ−２５をこの酸化チタンゾル液に、酸化チタンの含有率が全体として３３質量％となるように加え、自転公転を利用した遠心撹拌を１時間行い分散させ、酸化チタンゾル液を調整し、金属酸化物スラリーとした。
【００５１】
次に、縦２．０ｃｍ×横１．５ｃｍ×厚さ１．１ｍｍの導電性ガラス基板（Ｆ−ＳｎＯ２  ）よりなる導電性基板１１に、縦０．５ｃｍ×横０．５ｃｍの四角形を囲むように厚さ７０μｍのマスキングテープを貼り、この部分に金属酸化物スラリー３ｍｌを一様の厚さとなるように塗布して乾燥させたのち、マスキングテープを剥がし取った。次に、この基板を電気炉により５００℃で焼成し、厚さ約１０μｍの金属酸化物半導体層１２を形成した。この金属酸化物半導体層１２として酸化チタン半導体層が形成された導電性基板１１を、化２（１）に示した化合物の無水エタノール溶液（３×１０−４ｍｏｌ／ｌ）に浸漬し、色素１４を担持させた。
【００５２】
次に、縦２．０ｃｍ×横１．５ｃｍ×厚さ１．１ｍｍ導電性ガラス基板（Ｆ−ＳｎＯ２）よりなる導電性基板２１の片面に、スパッタリングにより白金よりなる１００ｎｍの厚さの導電層２２を形成することにより、対向電極２０を作製した。予め、導電性基板２１には、電解質含有体３０注入用の穴（φ１ｍｍ）を２つ開けておいた。電解質含有体３０は、アセトニトリルに対して、ジメチルヘキシルイミダゾリウムヨージド（０．６ｍｏｌ／ｌ）、ヨウ化リチウム（０．１ｍｏｌ／ｌ)、ヨウ素（０．０５ｍｏｌ／ｌ）、水（１ｍｏｌ／ｌ)の濃度になるように調製した。
【００５３】
次に、作用電極１０の色素１４を担持した面と、対向電極２０の導電性層２２を形成した面とが所定の間隔を保つために厚さ５０μｍのスペーサを介して貼り合わせた。このときスペーサは金属酸化物半導体層１２の周りを囲むように配置した。次に、対向電極２０に開けておいた穴から調整した電解質含有体１３を注入し、色素増感型太陽電池を得た。
【００５４】
また、作用電極１０として金属酸化物半導体の材料に酸化亜鉛を用いたことを除き、上記と同様の手順により色素増感型太陽電池を作製した。その際、作用電極１０は、以下の手順で作製した。まず、縦２．０ｃｍ×横１．５ｃｍ×厚さ１．１ｍｍの導電性ガラス基板（Ｆ−ＳｎＯ２  ）よりなる導電性基板１１上に、電解析出により、酸化亜鉛よりなる金属酸化物層１２を形成した。電解析出には、水に対してエオシンＹ（３０μｍｏｌ／ｌ）、塩化亜鉛（５ｍｍｏｌ／ｌ）、塩化カリウム（０．０９ｍｏｌ／ｌ）の濃度になるように調整した電解浴液４０ｍｌと、亜鉛板よりなる対極と、銀／塩化銀電極よりなる参照電極とを用いた。まず、この電解浴を酸素により１５分間バブリングしたのち、温度を７０℃とし、６０分、電位−１．０Ｖの定電位電解をバブリングしながら導電性基板１１表面に製膜した。この基板を、乾燥させることなく水酸化カリウム水溶液（ｐＨ１１）に浸漬し、そののち水洗することによりエオシンＹを脱着した。続いて、１５０℃、３０分間乾燥させることにより金属酸化物半導体層１２を形成した。次に、化２（１）に示した化合物の無水エタノール溶液（５ｍｍｏｌ／ｌ）に浸漬し、色素１４を担持させることにより、作用電極１０を作製した。
【００５５】
（実施例２〜７）
色素として、化２（１）に示した化合物に代えて、化２（２）（実施例２）、化２（３）（実施例３）、化２（４）（実施例４）、化３（１）（実施例５）、化３（２）（実施例６）および化３（３）（実施例７）に示した化合物をそれぞれ用いたことを除き、実施例１と同様の手順を経た。
【００５６】
（比較例１〜３）
色素として、化２（１）に示した化合物に代えて、化４（１）（比較例１）、化４（２）（比較例２）および化４（３）（比較例３）に示した化合物をそれぞれ用いたことを除き、実施例１と同様の手順を経た。
【００５７】
これらの実施例１〜７ならびに比較例１〜３の色素増感型太陽電池について変換効率を調べたところ、表１に示した結果が得られた。
【００５８】
変換効率は、光源にＡＭ１．５（１０００Ｗ／ｍ２  ）のソーラーシュミレータを用いて、以下の算出方法により求めた。まず、色素増感型太陽電池の電圧をソースメータにて掃引し、応答電流を測定した。これにより、電圧と電流との積である最大出力を１ｃｍ２  あたりの光強度で除した値に１００を乗じてパーセント表示した値を変換効率（η：％）とした。すなわち、変換効率は、（最大出力／１ｃｍ２  あたりの光強度）×１００で表される。
【００５９】
【表１】
2008251349.tif 000007
【００６０】
表１に示したように、変換効率は、実施例１〜７において、比較例１〜３より著しく高くなった。すなわち、色素１４に化２および化３に示した化合物のいずれかを含ませることで、化４に示した化合物を含む場合より変換効率を向上させることができることが確認された。また、実施例１〜７において、化１に示したＲ５およびＲ６に相当する置換基がメチル基の場合に、高い効果が得られたことから、Ｒ５およびＲ６のうちの少なくとも１つがアルキル基、アルケニル基、置換基を有するアルキル基および置換基を有するアルケニル基のいずれかである化合物を含んでいれば、十分な変換効率が得られることが確認された。
【００６１】
ここでアンカー基に着目すると、アンカー基がカルボン酸基である化２（１）〜（４）ならびに化３（２）および（３）に示した化合物をそれぞれ含む実施例１〜４、６および７において、アンカー基がリン酸基である化３（１）に示した化合物を含む実施例５より、変換効率が高くなった。すなわち、色素１４にアンカー基がカルボン酸基である化２（１）〜（４）ならびに化３（２）および（３）に示した化合物を含んでいれば、より高い変換効率が得られることが確認された。
【００６２】
また、化１に示したＲ１、Ｒ２、Ｒ３およびＲ４に着目すると、アルキル鎖を有するカルボン酸基を有する化２（４）に示した化合物を含む実施例４において、カルボン酸基を有する化２（２）に示した化合物を含む実施例２と比較して、変換効率は、金属酸化物半導体の材料として酸化チタンを用いた場合には、ほぼ同等となり、酸化亜鉛を用いた場合には、高くなった。すなわち、色素１４に化１に示したＲ１、Ｒ２、Ｒ３およびＲ４からなる群のうちの少なくとも１種がアルキル鎖を有するカルボン酸基である化合物を含んでいれば、高い変換効率が得られることが確認された。
【００６３】
また、化１に示したｎに着目すると、変換効率は、ｎ＝１である化２（２）〜（４）に示した化合物をそれぞれ含む実施例２〜４では、金属酸化物半導体の材料に関係なく２．５％以上となり、ｎ＝０である化２（１）に示した化合物を含む実施例１、ｎ＝２である化３（２）に示した化合物を含む実施例６およびｎ＝３である化３（３）に示した化合物を含む実施例７より高くなった。すなわち、十分な変換効率が得られる化１に示したｎの範囲としては、０以上３以下であり、中でも、ｎ＝１において、優れた変換効率が得られることが確認された。
【００６４】
さらに、金属酸化物半導体の材料に着目すると、実施例１〜７において、酸化チタンを用いた場合より、酸化亜鉛を用いた場合のほうが、変換効率が高くなった。
【００６５】
このことから、色素１４が化１に示した化合物を含む色素増感型太陽電池では、変換効率を向上させることができることが確認された。また、色素１４に化１に示したアンカー基がカルボン酸基である化合物や、アンカー基を有する基がアルキル鎖を有するカルボン酸基である化合物を含むようにすることにより、より高い変換効率が得られることが確認された。さらに、金属酸化物半導体の材料としては、酸化チタンおよび酸化亜鉛のうちの少なくとも１種を含んでいれば高い変換効率が得られ、特に、酸化亜鉛を含むことにより、より高い変換効率が得られることが確認された。
【００６６】
以上、実施の形態および実施例を挙げて本発明を説明したが、本発明は上記した実施の形態および実施例において説明した態様に限定されず、種々の変形が可能である。例えば、本発明の光電変換素子の使用用途は、必ずしも既に説明した用途に限らず、他の用途であってもよい。他の用途としては、例えば、光センサなどが挙げられる。
【図面の簡単な説明】
【００６７】
【図１】本発明の一実施の形態に係る光電変換素子の構成を表す断面図である。
【図２】図１に示した光電変換素子の主要部を抜粋および拡大して表す断面図である。
【符号の説明】
【００６８】
１０…作用電極、１１，２１…導電性基板、１１Ａ…基板、１１Ｂ…導電層、１２…金属酸化物半導体層、１２Ａ…緻密層、１２Ｂ…多孔質層、１４…色素、２０…対向電極、２２…導電層、３０…電解質含有体。
【図１】
2008251349.tif 000010
【図２】
2008251349.tif 000011